FR 2927081 A1 20090807 FR 0800551 A 20080201 MOUSSES DE POLYURETHANNE 1] La présente invention concerne des mousses de polyuréthanne préparées à partir de polyesterpolyols obtenus par polymérisation de monomères diols et de monomères diacides, ces derniers étant synthétisés à partir d'un mélange de composés dinitriles obtenus comme sous-produits dans la fabrication de l'adiponitrile par hydrocyanation du butadiène. 2] Les mousses en polyuréthanne sont utilisées dans de nombreuses applications. On peut citer, à titre d'exemple, la fabrication de semelles pour chaussures, ainsi que des semelles internes ou � mid-sole �. 3] Selon les applications de ces mousses, elles doivent présenter des propriétés déterminées qui demandent l'utilisation de matières premières particulières pour la synthèse des polyesterpolyols et polyisocyantes. Ainsi, les mousses polyuréthannes utilisées notamment dans le domaine de la chaussure sont souvent obtenues en utilisant comme produits de base des polyesterpolyols synthétisés à partir de monomères diols tels que le glycol, le diéthylène glycol et de monomères diacides tels que l'acide adipique. Pour d'autres usages, il est également possible d'utiliser des polyesterpolyols obtenus à partir de monomères diacides constitués par un mélange de diacides, à savoir l'acide adipique, l'acide glutarique et l'acide succinique. Ce mélange de diacides est un sous-produit obtenus dans les procédés de fabrication de l'acide adipique par oxydation du cyclohexane. 4] Il existe toujours un besoin de trouver de nouveaux composés ou produits pour fabriquer des polyuréthannes et notamment des mousses polyuréthannes pour obtenir des mousses avec de nouvelles propriétés et/ou élargir la liste des matières premières susceptibles de produire des mousses polyuréthannes avec des propriétés convenables pour les applications connues. 5] La fabrication de l'adiponitrile, un grand intermédiaire chimique utilisé notamment dans la synthèse de l'hexaméthylène diamine et du caprolactame (monomères pour la fabrication des polyamides), par hydrocyanation du butadiène génère un flux de sous-produits dinitriles comprenant majoritairement des composés dinitriles ramifiés comme le méthyl-2 glutaronitrile, l'éthyl-succinonitrile. Ce mélange de composés dinitriles ramifiés est obtenu par distillation pour le séparer de l'adiponitrile. Comme la séparation ne peut être complète, le mélange de composés dinitriles ramifiés comprend également une faible proportion d'adiponitrile. 6] Plusieurs solutions ont été proposées pour valoriser ces sous-produits ou mélanges. Une de celles-ci consiste à hydrogéner les composés dinitriles en amines primaires notamment pour produire de la méthylpentaméthylènediamine (MPMD), utilisée comme monomère pour la fabrication de polyamides particuliers. Ce procédé requiert des étapes de purification soit du méthyl-glutaronitrile soit de la méthylpentaméthylènediamine. 7] Dans l'industrie, ces sous-produits sont également valorisés sous forme de vapeur ou d'énergie par combustion. Toutefois, cette combustion peut demander un traitement des gaz pour éliminer les oxydes d'azote produits et produit du gaz carbonique qui est rejeté dans l'atmosphère. 8] Il existe donc un besoin et une demande importante de trouver de nouvelles voies de valorisation et transformation de ces composés dinitriles ou des mélanges en composés chimiques valorisables et économiquement intéressants. 9] Sauf mention contraire, les pourcentages et parties donnés dans le texte ci-après sont exprimés en poids. 10] Un des buts de la présente invention est précisément de proposer une mousse polyuréthanne préparée à partir de polyesterpolyols obtenus avec des matières premières issues de la transformation du mélange de composés dinitriles ramifiés cités précedemment. Ces mousses polyuréthannes ont des propriétés comparables à celles des mousses polyuréthannes de l'art antérieur. 011] A cet effet, l'invention propose un procédé de préparation de mousse polyuréthanne obtenue par réaction entre : a) au moins un polyisocyanate et b) au moins un polyesterpolyol produit par polymérisation de monomères diols et de monomères diacides, les monomères diacides comprenant au moins un mélange de diacides appelé ci-après mélange M dont la composition pondérale est : acide méthyl-glutarique (MGA): 50-99 % acide éthyl-succinique (ESA) : 0-30 % acide adipique (AA) : 0-50 %. 012] L'invention vise également les mousses polyuréthannes ainsi préparées. 013] Dans le mélange de diacides utilisé comme monomères diacides, tout ou partie desdits diacides peut être sous forme d'anhydrides. 14] De préférence, le mélange de diacides ou mélange M présente la composition pondérale suivante : acide méthyl-glutarique (MGA): 75-95 %, avantageusement 80-95 % acide éthyl-succinique (ESA) : 0-12 %, avantageusement 0-10 % acide adipique (AA) : 0-20 %, avantageusement 5-15 % 15] Les monomères diacides utilisés pour la synthèse du polyester polyol peuvent également comprendre d'autres diacides tels que l'acide adipique, les acides phtaliques, le mélange d'acides glutarique/succinique/adipique issu de la fabrication de l'acide adipique ou analogues. 16] Selon l'invention le mélange M ci-dessus est obtenu par transformation d'un mélange de composés dinitriles appelé ci-après mélange N, en acide par hydrolyse des fonctions nitriles. Ce mélange N de composés dinitriles est avantageusement le mélange de composés dinitriles ramifiés séparés et récupérés dans le procédé de fabrication de l'adiponitrile par double hydrocyanation du butadiène. 17] Ainsi, a titre d'exemple, ce mélange N comprend : Méthyl-2-glutaronitrile (MGN) : de 80 à 85 % Ethyl-succinonitrile (ESN) : de 8 à 12 % Adiponitrile (AdN) : de 3 à 5 % Le complément à 100% correspond à différentes impuretés. 18] Le mélange de diacides est préparé par transformation des composés constituant le mélange N de dinitriles. Cette transformation peut être réalisée par plusieurs procédés. A titre d'exemple, deux procédés sont décrits brièvement ci-après. 19] Selon un premier procédé, la transformation des fonctions nitriles en fonctions carboxyliques est obtenue par réaction des composés nitriles avec un composé basique hydroxyle en solution dans un solvant à une température comprise entre 80 et 200°C, de préférence entre 80 et 150°C. L'ammoniac formé est éliminé. Le sel obtenu est mis en réaction avec un acide minéral, les diacides formés sont isolés et récupérés. Un tel procédé est, par exemple décrit dans la demande française n° 2 902 095. Le composé basique hydroxyle est un hydroxyde d'alcalin tel que la soude, la potasse ou analogue. Avantageusement une solution aqueuse de ce composé basique hydroxyle est utilisée. La concentration en composés basiques dans la solution aqueuse est avantageusement comprise entre 5 et 30 % en poids. Le composé basique hydroxyle est mis en oeuvre avec un excès de 3 à 20%, avantageusement entre 3 et 10% par rapport à la quantité stoechiométrique nécessaire pour transformer les fonctions nitriles en fonction carboxyliques. La réaction est mise en oeuvre soit sous pression atmosphérique à, avantageusement, une température permettant d'avoir un reflux du solvant, par exemple de l'eau, soit sous pression avec élimination de l'ammoniac formé ou sans élimination de cet ammoniac formé qui se solubilisera au moins partiellement dans le milieu réactionnel. Comme acide minéral convenable, on peut citer l'acide sulfurique, l'acide chlorhydrique, les acides organiques présentant un pKa inférieur ou égal à 3, ou leurs mélanges. 020] On peut obtenir également les diacides carboxyliques constituant le mélange M selon un autre procédé de transformation des fonctions nitriles en fonctions acides. Ce procédé consiste à hydrater les fonctions nitriles des composés formant le mélange N pour former des composés amide et d'hydrolyser les fonctions amides en fonctions carboxyliques comme décrit dans la demande de brevet français, non publiée, n°06 10302 déposée le 24 novembre 2006. 021] Brièvement, selon ce procédé, le mélange M de diacides est préparé par: a) hydratation d'un mélange N correspondant comportant du méthylglutaronitrile (MGN), de l'éthyl-succinonitrile (ESN) et de l'adiponitrile (AdN), en fonction amide, et b) hydrolyse des fonctions amides en fonctions carboxyliques. 022] L'étape d'hydratation est réalisée par réaction avec l'eau en présence d'un acide fort minéral, en utilisant de 1 à 1,5 mole d'eau par mole de fonction nitrile à hydrater en présence d'un acide fort minéral à une température permettant de maintenir le milieu réactionnel à l'état liquide. L'étape d'hydrolyse est réalisée, sous agitation, en utilisant de 1 à 10 mole d'eau par mole de fonction amide à hydrolyser et une quantité d'acide fort minéral exprimée en proton et correspondant à au moins 1 mole de proton par mole d'amide à hydrolyser, la température du milieu réactionnel étant déterminée pour maintenir le milieu réactionnel à l'état liquide. Le diacide carboxylique formé est récupéré par maintien du milieu réactionnel, sans agitation, à une température supérieure à la température de fusion du diacide carboxylique et/ou du sel formé pour 6 décantation du milieu réactionnel, la phase supérieure contenant l'acide carboxylique étant séparée. 23] Les diacides carboxyliques ainsi obtenus par ces différents procédés sont avantageusement purifiés par les techniques habituelles, à savoir, cristallisation, 5 distillation, raffinage ou analogue. 24] Il est également possible de traiter ce mélange de diacides par des procédés permettant de séparer certains diacides et donc de modifier la composition pondérale du mélange obtenu par les procédés de transformation des composés dinitriles décrits ci-dessus. Ainsi, un procédé de séparation des 10 diacides décrit dans le brevet européen 0687663 peut être utilisé. il consiste à transformer les diacides sous forme anhydride puis de séparer les anhydrides par distillation. Par la mise en oeuvre de ce procédé, il est possible de séparer notamment l'anhydride de l'acide éthyl-succinnique et/ou l'anhydride de l'acide adipique et de récupérer un mélange comprenant une concentration élevée en 15 anhydride de l'acide méthyl-glutarique. Ce mélange peut être utilisé tel quel ou après reformation de la forme acide. 25] Les polyesters polyols sont obtenus, par exemple, selon un procédé de fabrication comprenant deux étapes, une première étape d'estérification et une seconde de polycondensation. 20 026] L'étape d'estérification est réalisée en mélangeant les diacides du mélange M avec des polyols , de préférence des diols et/ou des polyétherdiols comme, par exemple, un mélange d'éthylène glycol et diéthylène glycol avec un rapport molaire diol/diacide compris entre 1,2 et 1,5. Les divis convenables sont choisis dans le groupe comprenant : l'éthylène 25 glycol, le 1,4-butanediol, le 1,5-pentanediol, le 1,6-hexanediol, le 1,10- décanediol, le 2,2-diméthyi-1,3-propanediol, le 1,3-propanediol, triméthylpropanol, le Bisphenol , les polyetherdiol étant choisis dans le groupe comprenant le diéthylène glycol, le dipropylène glycol et l'1,1,3-triméthyltriéthylènediol 30 027] La température de réaction dans cette première étape est augmentée progressivement au cours de l'avancement de la réaction. A titre d'exemple, le début de la réaction est mis en oeuvre à une température de 160 °C pour arriver à une température de 220°C en fin de réaction. 28] La seconde étape de polycondensation est mise en oeuvre avec addition d'un catalyseur tel que le titanate de tétrabutyle (TBT) avec une concentration pondérale de 0,003% par rapport au poids de diacides engagés. La température de polymérisation est de 200 °C sous une pression comprise entre 10 et 20 mbar. 29] Le polyesterpolyol obtenu est caractérisé par l'indice d'hydroxyle (IoH) correspondant au nombre de mg de potasse par gramme de polyol pour transformer les fonctions hydroxyles en alcoolate et l'indice d'acide (IA) qui représente le nombre de mg de KOH nécessaire pour neutraliser 1 g de polyol. 30] Le polyesterpolyol est également caractérisé par la viscosité ainsi que par son poids moléculaire. 031] Avantageusement, un additif limitant ou empêchant l'hydrolyse des fonctions esters est ajouté dans les polyesters polyol, tels que des carboimides comme les cyanamides; l'hydrogène cyanamide ; les carbimides; les cyanogenamides; les amidocyanogenes. 032] II peut être également avantageux d'ajouter dans les polyesters polyols, des additifs stabilisants contre les UV tels que les amines encombrées, des antioxydants, des agents ignifugeants ou analogues. 33] Pour modifier les propriétés mécaniques des mousses polyuréthanne, il peut être avantageux d'ajouter une charge minérale particulaire dispersée. 34] Comme charges particulaires minérales convenables, on peut citer à titre d'exemple, les charges présentant des particules de taille inférieure à 60 pm de préférence inférieure 20 pm et encore plus avantageusement inférieure à 10 pm. 35] Ainsi, on peut citer comme charges convenables, les poudres d'aluminosilicate, de silice notamment obtenue par précipitation, d'oxydes de titane, de talc, de kaolin ou de carbonate de calcium, par exemple.30 36] Selon un mode de réalisation préféré, ces charges minérales sont présentes de manière dispersée, dans le polyesterpolyol avant la mise en réaction avec le polyisocyanate. Cette dispersion de la charge minérale peut être obtenue par addition de celle-ci dans le polyesterpolyol ou dans le milieu de polymérisation du polyesterpolyol. II est également possible de disperser la charge minérale dans le monomère polyol avant l'addition dans le procédé de fabrication du polyesterpolyol. Encore plus avantageusement, la charge minérale peut être mélangée avec le mélange M de diacides avant l'alimentation dans le procédé de polymérisation. 37] La quantité de charge inorganique dans la suspension dans le polyol, le polyesterpolyol ou en mélange avec les diacides est choisie en fonction de la concentration en charge inorganique désirée dans la mousse polyuréthanne. Ainsi, des concentrations comprises entre 1 et 80% en poids de charge dans le mélange avec les diacides peuvent être utilisées. 38] Les polyuréthannes de l'invention sont obtenus selon les procédés classiques et usuels. Ainsi, les polyesters polyols de l'invention sont mélangés avec éventuellement un agent extenseur de chaîne et le polyisocyanate en présence d'un agent formateur de mousse ou porogène et un catalyseur. 39] Comme agent formateur de mousse, l'eau, les hydrocarbures, les chlorofluorocarbures, les fluorocarbures hydrogénés peuvent être utilisés seuls 25 ou en mélange. L'eau est l'agent formateur de mousse ou porogène préféré. 40] Comme catalyseurs convenables pour l'invention on peut citer les amines tertiaires tels que la 1,4 diazabicyclo-(2, 2, 2)-octane N, N, N', N' û tétraméthylhéxaméthylinediamine; N, N, N', N' û tétraméthylpropylène diamine; 30 N, N, N', N', N" û pentaméthyldiéthylénetriamine; triméthylaminoéthylpipérazine; N, N û diméthylcyclohexylamine; N, N û diméthylbenzylamine; N û méthylmorpholine; N û éthylmorpholine; triéthylamine; tributylamine; bis(diméthylaminoalkyl) pipérizines; N, N, N', N' û tétraméthyléthylènediamine; N, N, déthylbenzylamine, bis(N, N, diéthylaminoalkyl)adipate ; N, N, N', N' tétraméthyl û 1,3 butanediamine; N, N, diméthyl û R - phényléthyldiamine, 1,2 - diméthyl imidazole; 2 û méthylimidazole et analogue. D'autres catalyseurs peuvent être utilisés tels que les composés organométalliques comme le dilaurate de dibutyl étain, oléate d'étain, le naphténate de cobalt, le naphténate de plomb. 41] D'autres additifs tels que des régulateurs de taille et forme des cellules, des pigments, des agents de coloration, des antioxydants peuvent être ajoutés. 42] Le mélange est injecté dans un moule pour former la mousse polyuréthanne et obtenir un article à la forme désirée tel que des semelles, par exemple. 15 043] En réglant la quantité d'agent formateur de mousse, par exemple la quantité d'eau, il est possible d'obtenir des mousses de différentes densités par exemple comprises entre 0,1 et 0,9 g/cm3, avantageusement comprise entre 0,2 et 0,5 g/cm3. 20 044] Les mousses polyuréthannes de l'invention permettent la réalisation d' articles présentant des propriétés convenables et similaires aux mousses polyuréthannes de l'art antérieur notamment celles obtenues avec des polyesterpolyols produits à partir de monomères diols et d'acide adipique. Ces propriétés sont illustrées dans les exemples suivants. 25 45] Parmi ces propriétés, la résistance à la traction déterminée selon la norme DIN 53543, l'allongement à la rupture mesurée selon les normes DIN 53543 et la résistance à la déchirure mesurée selon la norme ASTM D 3574-95 sont importantes. 46] D'autres propriétés sont également importantes pour certaines applications. Ainsi la résistance à l'abrasion est déterminée selon les normes DIN 53516. Le retrait au cours du moulage est mesuré selon la norme ASTMD 30 3851, la Déformation Permanente à la compression (DPC) selon la norme ASTM-D395 et la résilience selon la norme ASTM D1054. 47] Les avantages et détails de l'invention apparaîtront de façon plus détaillée au vu des exemples donnés ci-dessous à titre indicatif nullement limitatif. 48] Préparation de diacides à partir d'un mélange N de dinitriles par hydrolyse basique : 49] Sur 560 g d'une solution aqueuse de soude à 15%, préalablement chauffée à 80°C, 108 g d'un mélange N de composés dinitriles provenant du procédé de fabrication d'adiponitrile par hydrocyanation du butadiène sont ajoutés sous agitation en 30 min. 50] Le mélange N de composés dinitriles a la composition pondérale suivante : Méthyl-glutaronitrile (MGN) : 84,2 Ethyl-succinonitrile (ESN) : 11 % Adiponitrile (AdN) : 4 % Le complément à 100% correspond à différentes impuretés. 51] Le mélange est ensuite chauffé pour obtenir un reflux et est maintenu à cette température pendant 7 h environ. L'ammoniac qui se dégage est récupéré 25 et piégé. L'avancement de la réaction est contrôlé par dosage potentiométrique avec une solution d'acide chlorhydrique. Ce dosage permet de déterminer la quantité de soude restante, la quantité d'ammoniac dissous et la quantité de fonction carboxylique salifiée correspondant aux différents sauts de pH observés au cours du dosage. Le milieu réactionnel est ensuite refroidi à température 30 ambiante et 80 g d'eau sont additionnées avant de couler 105 g d'acide sulfurique 98%. Le pH de la solution aqueuse est de l'ordre de 3. 15 20 52] La phase aqueuse est ensuite extraite avec 3 fois 200 ml de MTBE (méthyltertiobutyléther) à 40°C. Les phases organiques sont regroupées et le MTBE est ensuite distillé. 141,6 g de diacides sont obtenus avec une pureté déterminée par dosage potentiométrique de l'ordre de 98,5%. 53] Le mélange de diacides obtenus est distillé dans une distillation discontinue. Après élimination des premières fractions de tête comprenant des composés volatiles, on rassemble les premières fractions contenant de l'acide méthyl-glutarique et de l'acide éthyl succinique pour former un premier exemple utilisé pour la réalisation de l'exemple 1, le rassemblement des fractions intermédiaires est utilisé pour la réalisation de l'exemple 2 et les dernières fractions formant un troisième mélange contenant une proportion plus élevée en acide adipique utilisé pour la réalisation de l'exemple 3. 054] Un second lot de mélanges de diacides a été fabriqué selon le mode opératoire cidessus. Une partie du mélange obtenu après extraction du solvant MTBE a été distllée dans une distillation continue, la fraction distillée, après élimination des composés volatiles a été utilisée pour la réalisation de l'exemple 4 tandis que l'autre partie du mélange de diacides non distillée a été utilisée pour réaliser l'exemple 5. 055] La composition pondérale des différents mélanges de diacides décrits cidessus est indiquée dans le tableau 1 ci-dessous : Tableau 1 composants Ex. 1 Ex. 2 Ex. 3 Ex. 4 Ex. 5 Acide méthyl-glutarique % poids 91,5 93 85 87,9 87,9 Acide ethyl succinique % poids 8,5 0 0 7,6 7,6 Acide adipique % poids 0 7 15 4,5 4,5 56] Préparation du polyesterpolyol 57] Les mélanges de diacides définis ci-dessus dans le tableau sont estérifiés par addition d'un mélange de glycols MEG et DEG suivant un rapport25 molaire MEG/DEG de 60/40, le rapport molaire glycol/diacide étant de 1,30. Après estérification, la réaction de polymérisation est effectuée après ajout de 0,03 g/kg de catalyseur à l'étain, pendant environ 13 h à environ 200°C. 058] Les 5 polyesterpolyols obtenus ont les caractéristiques physico-chimiques rassemblés dans le tableau 2 ci-dessous : Tableau 2 Polyesterpolyol Ex. 1 Ex. 2 Ex. 3 Ex. 4 Ex. 5 Temps de réaction (h) 13,3 14,9 15,1 19,4 15,2 Rendement (g polyesterpolyol/g 1,43 1,40 1,42 1,33 1,34 acide) Indice hydroxyle (mg KOH/g) 58,7 57,5 58,9 65, 9 59,4 Indice acide (mg KOH/g) 0,60 1,0 0,58 0,15 0,47 Teneur en eau (%) 0,04 0,04 0,06 0,05 0,06 Viscosité mPa.s à 35°C 3540 3252 3306 2927 3384 059] Préparation des mousses de polyuréthanne : 15 060] Les mousses de polyuréthanne sont obtenues à partir des 5 polyester-polyols décrits ci-dessus dans le tableau 2 (exemples 1 à 5) et par mélange des produits listés dans le tableau 3 ci-dessous, par injection de ces produits dans une machine à injection et mis en forme dans un moule selon les conditions indiquées dans le tableau 4. Le rapport molaire NCO/OH est de 20 1,02 pour le polyol de l'exemple 1, de 1,00 pour le polyol de l'exemple 2, de 0,98 pour le polyol de l'exemple 3, de 0,99 pour le polyol de l'exemple 4 de 0,96 pour le polyol de l'exemple 5.10 Tableau 3 Parties en poids % en poids Polyol 100 88,73 MEG 10 8,87 Eau 0, 8 0,71 Dabco DC 1027* 0,56 0,50 Dabco EG* 0,84 0,75 Dabco DC 3043* 0,3 0,27 Dabco DC 3042* 0,2 0,18 Pré-polymère isocyanate commercialisé sous l'appelation Elastopan SP 8020 par BASF (% NCO = 20,8) * Produits commercialisés par la société Air Products & Chemicals Tableau 4 Température du polyol 40°C Température pré-polymère 35°C isocyanate Rotation du mélangeur de tète (tpm) 7700 Température de moulage 50°C Densité du moulage 0 450 45 g mc/ mc/ Temps de démoulage 4 mn 10 061] Les propriétés des mousses polyuréthannes obtenues sont déterminées selon les méthodes normalisées décrites précédemment sont rassemblées dans le tableau 5 ci-après :5 Tableau 5 Ex 1 Ex 2 Ex 3 Ex 4 Ex 5 Résistance à la 52,9 45,6 49,7 50,8 56,2 traction Kgf/cm2 (DIN 53543) Résistance à la 52,3�5,7 44,2�2,7 55,8�2,6 traction Kgf/cm2 (DIN 53543) après 7 jours à 70°C Elongation 297 326 291 289 310 Kgf/cm2 (DIN 53543) Résistance au 14, 4 16,9 14,5 16,7 19,3 déchirement Kgf/cm (ASTM D 3574-95) Abrasion 380/353 310/336 280/302 (DIN 53516 force 10N) Abrasion 108�20 103�30 75�10 116�20 97�5 (DIN 53516 force 5N) DPC 15-25 15-25 I 10-20 12-15 8-11 (ASTM D-395) (%) Résilience 22 26 25 13 12 (ASTM D1054) (%) Teste de fatigue à la >150 000 >150 000 >150 000 flexion (cycles) Dureté initiale 44�1 53�2 47�1 (DIN 53545) Dureté après 7 jours 43�0 44�1,5 46�1 52�1,3 51,8�1 à 70°C (DIN 53545) 062] Le tableau 5 fait apparaitre que les 5 mousses polyuréthanne préparées à partir de polyesterpolyols conformément à l'invention (exemples 1 à 5) présentent un niveau de propriétés physiques élevées et comparables à celles des mousses polyuréthannes habituellement utilisées dans l'industrie notamment dans l'industrie de la chaussure. Revendications 1. Mousse polyuréthanne caractérisée en ce qu'elle est susceptible d'être obtenue par réaction : a) d'un polyisocyanate et b) d'un polyesterpolyol obtenu par polymérisation d'un mélange de monomères polyols et de monomères diacides, les dits monomères diacides étant constitués d'au moins un mélange M de diacides présentant une composition pondérale suivante : 2. Mousse selon la revendication 1, caractérisée en ce que le mélange M de diacides présente la composition pondérale: acide méthyl-glutarique (MGA): 75-95 % acide éthyl-succinique (ESA) : 0-12 0/0 acide adipique (AA) : 0-20 %. 3. Mousse selon la revendication 2, caractérisée en ce que le mélange M de diacides présente la composition pondérale: acide méthyl-glutarique (MGA): 80-95 % acide éthyl-succinique (ESA) : 0-10 % acide adipique (AA) : 5-15 %. 4. Mousse selon l'une des revendications 1 à 3, caractérisée en ce que les diacides du mélange M sont partiellement ou en totalité sous forme anhydride. 5. Mousse selon l'une des revendications 1 à 4, caractérisée en ce que les 30 monomères polyols sont choisis dans le groupe comprenant les diols, les polyétherdiols. acide méthyl-glutarique (MGA): 50-99 % acide éthyl-succinique (ESA) : 0-30 % acide adipique (AA) : 0-50 %.25 6. Mousse selon l'une quelconque des revendications précédentes, caractérisée en ce que le mélange M de diacides est obtenu à partir d'un mélange N comprenant du méthyl-2-glutaronitrile (MGN), de l'éthylsuccinonitrile (ESN) et de l'adiponitrile (AdN), par réaction avec un composé basique hydroxyle en solution dans un solvant à une température comprise entre 80 et 200°C, élimination de l'ammoniac formé, et réaction du sel obtenu avec un acide minéral. 7. Mousse selon l'une quelconque des revendications 1 à 5, caractérisée en 10 ce que le mélange M de diacides est préparé par : a) hydratation d'un mélange N comprenant du méthyl-2-glutaronitrile (MGN), de l'éthyl-succinonitrile (ESN) et de l'adiponitrile (AdN), en fonction amide et b) hydrolyse des fonctions amides en fonctions carboxyliques. 15 8. Mousse selon la revendication 7, caractérisée en ce que L'étape d'hydratation est réalisée par réaction avec l'eau en présence d'un acide fort minéral, en utilisant de 1 à 1,5 mole d'eau par mole de fonction nitrile à hydrater en présence d'un acide fort minéral à une température permettant de maintenir le milieu réactionnel à l'état liquide. 20 9. Mousse selon la revendication 7 ou 8, caractérisée en ce que l'étape d'hydrolyse est réalisée, sous agitation, en utilisant de 1 à 10 mole d'eau par mole de fonction amide à hydrolyser une quantité d'acide fort minéral exprimée en proton et correspondant à au moins 1 mole de proton par mole d'amide à 25 hydrolyser, la température du milieu réactionnel étant déterminée pour maintenir le milieu réactionnel à l'état liquide. 10. Mousse selon l'une des revendications 7 à 9, caractérisée en ce que les diacides carboxyliques formés sont récupérés par maintien du milieu réactionnel, 30 sans agitation, à une température supérieure à la température de fusion des diacide et/ou des sels formés pour permettre la décantation du milieu réactionnel, la phase supérieure contenant les diacides étant séparée. 11. Mousse selon l'une des revendications 6 à 10, caractérisée en ce que le mélange N de composés dintriles est un mélange issu du procédé de fabrication de l'adiponitrile par double hydrocyanation du butadiène. 12. Mousse selon l'une quelconque des revendications précédentes, caractérisée en ce que le diol est choisi dans le groupe comprenant l'éthylène glycol, le 1,4-butanediol, le 1,5-pentanediol, le 1,6-hexanediol, le 1,10-décanediol, le 2,2-diméthyl-1,3-propanediol, le 1,3-propanediol, triméthylpropanol, le Bisphenol ou. 13. Mousse selon l'une des revendications précédentes, caractérisée en ce que le polyétherdiol est choisi dans le groupe comprenant le diéthylène glycol, le dipropylène glycol et I'1,1,3-triméthyl-triéthylènediol. 14. Mousse selon l'une des revendications précédentes, caractérisée en ce que la mousse polyuréthanne contient une charge inorganique particulaire dispersée. 15. Mousse selon la revendication 14, caractérisée en ce que la charge inorganique particulaire dispersée présente des particules de taille inférieure à 60 pm. 16. Mousse selon la revendicationl5, caractérisée en ce que la charge inorganique particulaire dispersée présente des particules de taille inférieure 20 pm. 17. Mousse selon la revendication 16, caractérisée en ce que la charge inorganique particulaire dispersée présente des particules de taille inférieure à 10 pm. 18. Mousse selon l'une quelconque des revendications 14 à 17, caractérisée en ce que la charge inorganique particulaire dispersée est choisie parmi les 30poudres d'aluminosilicate, de silice notamment obtenue par précipitation, d'oxyde de titane, de talc, de kaolin et de carbonate de calcium.